СПОСОБ ВЫПЛАВКИ СТАЛИ В ДУГОВОЙ ЭЛЕКТРОПЕЧИ И УСТРОЙСТВО ДЛЯ ЕГО ОСУЩЕСТВЛЕНИЯ
METHOD OF SMELTING STEEL IN ELECTROARC FURNACE AND ELECTROARC FURNACE

FIELD: ferrous metallurgy. SUBSTANCE: according to known process, furnace is charged with batch material, batch is heated to fusion and furnace gas is removed from furnace laboratory through a door in furnace wall or roof by means of chimneys with valves. According to invention, before furnace laboratory is charged, a connection pipe is inserted therein and the batch is charged to the level exceeding upper level of working door by 0.1-0.5 distance between the latter level and upper end of side walls of furnace. Then batch is heated by arcs, and, for 0.1-0.5 time required for batch fusion, furnace gas is being removed through connection pipe with gas-release windows in furnace walls and roof being closed. This procedure terminated, connection pipe is removed from furnace and furnace gas is thereafter removed through gas-release window. Alternatively, during heating of batch, furnace gas is removed alternately through connection pipe and gas-release window in furnace wall or roof. At the same time, into furnace laboratory, heated effluent furnace gas from the other fusion of the same furnace or from another steel-smelting assembly is introduced. The furnace consists of casing with working door in side wall as well as gas- release window in roof or side wall. Furnace is provided with L- shaped connection pipe mounted on support for drive-aided rotation in horizontal plane to be introduced into working door with its end part. The latter has box-like section and its cross-section size is close to that of working door. Lower part of end part of connection pipe is flat and upper one inclined to lower face. EFFECT: increased productivity and enhanced efficiency. 1 dwg
1. Способ выплавки стали в дуговой электропечи, включающий загрузку в электропечь шихты, подогрев и расплавление ее, удаление печных газов из рабочего пространства печи через газозаборное отверстие в ее стенке или в своде, отличающийс  тем, что перед загрузкой шихты через рабочее окно ввод т в рабочее пространство печи патрубок, загружают шихту до высоты, превышающей верхний уровень рабочего окна на 0,1-0,95 рассто ни  от верха рабочего окна до верхнего торца стенки печи, затем в течение 0,1-0,5 времени расплавлени  шихты производ т удаление печных газов из печи через патрубок, перекрыв предварительно газозаборное отверстие, после чего патрубок вывод т из печи и удаление печных газов производ т через газозаборное отверстие.
2. Способ по п. 1, отличающийс  тем, что в процессе расплавлени  шихты удаление печных газов производ т попеременно через патрубок и через газозаборное отверстие, при этом также попеременно производ т подачу в рабочее пространство печи нагретых отход щих печных газов от другого сталеплавильного агрегата, из другой ванны той же электропечи или из нагревательной печи.
3. Устройство дл  выплавки стали, включающее корпус электропечи с рабочим окном в боковой стенке, а также газозаборное отверстие в своде или в боковой стенке электропечи, отличающеес  тем, что устройство снабжено патрубком Г-образной формы, смонтированным на опоре с возможностью поворота в горизонтальной плоскости под действием привода и входа в рабочее окно печи его торцевой частью, при этом торцева  часть патрубка выполнена коробчатого сечени  и имеет габариты в поперечном сечении, соразмерные с габаритами рабочего окна, нижн   грань торцевой части патрубка выполнена плоской, а верхн   - наклонной к нижней грани.